(57)【特許請求の範囲】
【請求項１】
硫酸水溶液または硫酸アンモニウム水溶液とアルミナとを接触させた後、４００〜６５０℃で焼成してアルミナに硫酸根を担持させ、
次いで硫酸根が担持されたアルミナと、ニッケル化合物含有溶液とを接触させ、４００〜６５０℃で焼成して得られた、
触媒全量中、ニッケル酸化物がニッケル換算で３〜３０重量％の量で担持された硫酸根−ニッケル担持アルミナ触媒と、イソブテン含有量が３重量％以下であるブテン混合物とを、０〜３００℃でブテン混合物が超臨界相又は液相を維持しうる圧力にて接触させ、
分岐度が１.２以下のオクテンを得ることを特徴とする低分岐度オクテンの製造方法。
【請求項２】
前記硫酸根−ニッケル担持アルミナ触媒が、硫酸根を、アルミナと硫酸根との合計重量に対して、イオウ換算で０.５〜１０重量％の量で含有していることを特徴とする請求項１に記載の低分岐度オクテンの製造方法。
【請求項３】
前記硫酸根−ニッケル担持アルミナ触媒において、Ｎｉ／Ｓの原子比が１.０以上であることを特徴とする請求項１または２に記載の低分岐度オクテンの製造方法。
【請求項４】
硫酸根が担持されたアルミナにニッケル化合物含有溶液を接触させた後、焼成するに際して、予め乾燥を行うことを特徴とする請求項１〜３のいずれかに記載の低分岐度オクテンの製造方法。
【発明の詳細な説明】
【０００１】
【発明の技術分野】
本発明は、石油精製などで生成する軽質留分中のブテンを、高転化率でかつ優れた選択性で２量化でき、しかも低分岐度のオクテンを得ることができるような低分岐度オクテンの製造方法に関する。
【０００２】
【発明の技術的背景】
オレフィンの低重合用固体触媒としては、固体リン酸、シリカ・アルミナ、ゼオライトなどの固体酸触媒が知られ、また担体（シリカ、アルミナ、シリカ・アルミナまたは活性炭）に遷移金属を担持させた触媒も知られている。
【０００３】
オレフィンの低重合において、担体に遷移金属を担持させた触媒を用いる例としては、たとえばシリカ、アルミナまたはシリカ・アルミナに硫化ニッケルを担持させた触媒（特公昭４９−３４８９号）、アルミナに酸化ニッケルと硫酸コバルトおよび／または硫酸マグネシウムを担持させた触媒（特公昭５０−３００４４号）、アルミナ、シリカまたはシリカ・アルミナを少量含有する酸化ニッケル−リン酸アルミニウム触媒（特公昭５０−３００４６号）、アルミナ、シリカまたはシリカ・アルミナに、加熱焼成により酸化ニッケルに転化するＮｉ化合物と、Ｃａ、Ｍｇ、Ｃｄ、Ｃｏ、Ｚｎ、Ａｌ、Ｆｅ、Ｚｒ、Ｍｎのうちの金属の硝酸塩、硫酸塩またはハロゲン化物かあるいはＮｉの硫酸塩またはハロゲン化物とを担持させて３００℃〜７００℃で焼成した触媒（特開昭４８−８５５０６号）などが提案されている。
【０００４】
またシリカ・アルミナ中にＮｉ2+イオンをカチオン交換により導入した触媒（特開昭６０−１４３８３０号）、アルミナ、シリカ・アルミナ、ゼオライト、ケイソウ土、シリカチタニア、シリカマグネシアなどの酸性酸化物に、Ｎｉ、Ｃｏ、ＣｒおよびＰｄから選ばれる遷移金属の酸化物を担持させた担持組成物を、ハロゲン含有アルキルアルミニウム化合物で処理して得られる炭素数２〜６のオレフィン低重合用触媒（特開昭６１−１５１１３６号）、アルミナ含量が１０〜５０重量％、表面積が５０〜６００m2/g、平均細孔径が１０〜１００オングストロームである炭素数４〜１０のオレフィン低重合用非晶質シリカ・アルミナ触媒（特公平５−４３４号）、非晶質シリカ・アルミナに０.１〜５.０重量％の希土類金属を担持させた触媒（特公平６−３９４１２号）も提案されている。
【０００５】
さらに予め６００℃以上で熱処理したシリカ・アルミナに、ニッケル塩溶液を含浸させて酸化ニッケルをＮｉ量換算で３〜１５重量％の量で担持させてなる酸化ニッケル担持触媒を用いて、炭素数４の直鎖オレフィンを主成分とする重合原料を、５０〜２００℃、２０〜１００kg／cm2G、ＬＨＳＶ０.１〜５.０ｈｒ-1で反応させ、分岐度が１.５以下である炭素数８のオレフィン低重合物を得る方法（特開平６−２８７２２７号）なども提案されている。
【０００６】
またIV族金属および／またはIII 族金属の水酸化物または酸化物からなる担体を、硫酸あるいは硫酸アンモニウムで処理し、次いでVIII族金属を０.０１〜１０重量％担持せしめる固体酸触媒の製造法（特開昭６１−１５３１４０号公報）も提案されており、この公報中にはアルミナを用いた例として、Ｐｔ／ＳＯ4 ／Ａｌ2Ｏ3 、Ｐｔ／ＳＯ4 ／ＳｎＯ2 ・Ａｌ2Ｏ3 が示されている。
【０００７】
また前記担体にVIII族金属を担持させた後、硫酸根含有処理剤で処理する固体酸触媒の製造法（特開昭６１−６８１３７号公報）、前記担体に対してVIII族金属を含有する硫酸根含有処理剤にて硫酸根とVIII族金属を担持する固体酸触媒の製造法（特開昭６１−２２０３８号公報）も提案されている。
【０００８】
さらにヨーロッパ特許２７２９７０Ａ１号公報には、アルミナにニッケルと硫酸イオンをＳ／Ｎｉ原子比が０.１〜０.９５となる比率で含むオレフィンの２量化触媒の調製法が提案されている。具体的には、（１）アルミナに硝酸ニッケルと硫酸ニッケルとを含む溶液を含浸する方法、（２）アルミナに硝酸ニッケル溶液を含浸して担持した後、硫酸アンモニウム溶液で含浸する方法が示されている。
【０００９】
しかしながら上記のような従来公知のオレフィンの低重合触媒は、ブテンを低重合させてオクテンを製造しようとする場合には、２量体（オクテン）を高い選択率で得ることは難しく、また活性も充分であるとはいえない。
【００１０】
さらに側鎖の少ないオクテンはフタル酸系可塑剤原料などとして特に有用であり、ブテンの低重合により分岐の少ないオクテンを得ることが望まれるが、上記公知の方法では必ずしも充分満足しうる低分岐度のオクテンが得られるとはいえなかった。
【００１１】
本発明者は、上記のような従来技術に鑑みてオレフィンの低重合方法について研究したところ、アルミナに硫酸根を担持させた触媒は、オレフィンの低重合において高活性を示すことを見出した。そしてさらに研究したところ、この硫酸根の担持されたアルミナを４００〜６５０℃で焼成し、さらにニッケル化合物を担持させた後に４００〜６５０℃で焼成することにより得られる硫酸根−ニッケル担持アルミナ触媒は、高活性で、かつ優れた選択性でブテンを２量化させることができ、しかもイソブテン含有量が３重量％以下であるブテン混合物（Ｃ４混合物）を反応させたときに分岐度１.２以下という極めて低分岐度オクテンを得ることができることを見出して、本発明を完成するに至った。
【００１２】
【発明の目的】
本発明は、石油精製時あるいはエチレン製造時に生成する低沸点留分中のブテンを高活性でかつ優れた選択性で２量化してオクテンを製造でき、しかも得られるオクテンが低分岐度であるような低分岐度オクテンの製造方法を提供することを目的としている。
【００１３】
【発明の概要】
本発明に係る低分岐度オクテンの製造方法は、硫酸水溶液または硫酸アンモニウム水溶液とアルミナとを接触させた後、４００〜６５０℃で焼成してアルミナに硫酸根を担持させ、
次いで硫酸根が担持されたアルミナと、ニッケル化合物含有溶液とを接触させ、４００〜６５０℃で焼成して得られた、
触媒全量中、ニッケル酸化物がニッケル換算で３〜３０重量％の量で担持された硫酸根−ニッケル担持アルミナ触媒と、イソブテン含有量が３重量％以下であるブテン混合物とを、０〜３００℃でブテン混合物が超臨界相又は液相を維持しうる圧力にて接触させ、
分岐度が１.２以下のオクテンを得ることを特徴としている。
【００１４】
本発明に係る低分岐度オクテンの製造方法では、上記硫酸根−ニッケル担持アルミナ触媒が、硫酸根を、アルミナと硫酸根との合計重量に対して、イオウ換算で０.５〜１０重量％の量で含有していることが望ましい。
【００１５】
また、前記硫酸根−ニッケル担持アルミナ触媒において、Ｎｉ／Ｓの原子比が１.０以上であることが望ましい。
上記のように硫酸根が担持されたアルミナにニッケル化合物含有溶液を接触させた後、焼成するに際して、予め乾燥を行うことが好ましい。
【００１６】
本発明に係る低分岐度オクテンは、上記のような低分岐度オクテンの製造方法によりオクテン選択率７０％以上で得られ、分岐度が１.２以下であることを特徴としている。
【００１７】
【発明の具体的説明】
以下、本発明に係る低分岐度オクテンの製造方法、および本発明に係る低分岐度オクテンについて具体的に説明する。
本発明では、特定の硫酸根−ニッケル担持アルミナ触媒の存在下、ブテン混合物を低重合反応させて低分岐度のオクテンを製造している。
【００１８】
触媒
本発明で用いられる硫酸根−ニッケル担持アルミナ触媒は、下記に示すような特定の調製方法によりアルミナに硫酸根（硫酸イオン）およびニッケル酸化物を担持させて得られる。
本発明では、まず硫酸水溶液または硫酸アンモニウム水溶液とアルミナとを接触させた後、４００〜６５０℃で焼成（第一次焼成）して、硫酸根が担持されたアルミナを調製している。
【００１９】
アルミナとしては、市販品（γ−アルミナ）を用いることができるが、特に表面積１５０〜３２０ｍ2／ｇ、吸水率０.５〜１.０ccＨ2Ｏ／ｇのアルミナを用いることが望ましい。
【００２０】
アルミナと硫酸水溶液または硫酸アンモニウム水溶液との接触は、含浸、浸漬などの公知の方法により行うことができる。
この接触時には、硫酸水溶液または硫酸アンモニウム水溶液は、第一次焼成後に得られる硫酸根担持アルミナ（アルミナと硫酸根との合計重量）中、硫酸根がイオウ換算で０.５〜１０重量％、好ましくは１〜５重量％の量で担持されるように用いることが好ましい。
【００２１】
このようにアルミナと、硫酸水溶液または硫酸アンモニウム水溶液とを接触させた後、次いで焼成する。この焼成（第一次）は、硫酸根が分解しない温度で行われるが、本発明では特に４００〜６５０℃好ましくは４５０〜６００℃の温度で行われる。焼成に先立って乾燥することが好ましく、乾燥は通常２００℃以下の温度で行われる。乾燥は、焼成と別々に行ってもよいが、焼成の際に所定の焼成温度まで昇温する過程で行うようにしてもよい。
【００２２】
本発明では、このように焼成した硫酸根担持アルミナと、ニッケル化合物含有溶液とを接触させた後、４００〜６５０℃で焼成（第二次焼成）して、硫酸根−ニッケル担持アルミナ触媒を得ている。
【００２３】
ニッケルは、焼成により最終的にニッケル酸化物として担持されるが、接触時に用いられるニッケル化合物としては、硝酸塩、炭酸塩、ハロゲン化物などの無機塩あるいはシュウ酸塩、酢酸塩などの有機塩、アンモニア錯塩などを用いることができる。ただしニッケル化合物としては、硫酸塩では本発明の目的とする低分岐度オクテンは得られにくいので、硫酸塩は用いない。
【００２４】
このようなニッケル化合物含有溶液と、硫酸根担持アルミナとの接触は、含浸、浸漬、共沈、沈着などの公知の接触方法により行うことができる。
次いで、接触物を焼成（第二次）するが、本発明では特にこの焼成を４００〜６５０℃好ましくは４５０〜６００℃の温度で行う。焼成に先立って乾燥することが好ましく、乾燥は通常室温〜２００℃、好ましくは１００℃以上の温度で行われる。乾燥時間は１時間以上であることが好ましい。乾燥は、焼成とは別々に行ってもよいが、焼成の際に所定の焼成温度まで昇温する過程で行うようにしてもよい。
【００２５】
このようにしてニッケル酸化物を担持することにより硫酸根−ニッケル担持アルミナ触媒が得られるが、該触媒では、ニッケル酸化物は、触媒全量中ニッケル換算で３〜３０重量％好ましくは３〜２５重量％、さらに好ましくは３〜２０重量％の量で担持されている。
【００２６】
またこの硫酸根−ニッケル担持アルミナ触媒では、触媒全量中の硫酸根担持量はイオウ換算で０.５〜１０重量％であり、好ましくは１〜５重量％である。
Ｎｉ／Ｓの原子比は、好ましくは１.０以上、より好ましくは１.１〜１０、さらに好ましくは１.６〜５.０である。特に触媒全量中、ニッケル酸化物担持量がニッケル換算で３〜２０重量％で、かつ硫酸根担持量が１〜５重量％であって、しかもＮｉ／Ｓの原子比が１.６〜５.０であることが好ましい。
【００２７】
本発明では、上記のように予め担体に硫酸根が担持されていれば、該硫酸根担持アルミナに、ニッケル酸化物に加えてアルミニウム酸化物を担持させてもよい。
【００２８】
アルミニウム酸化物は、ニッケル酸化物と同様にして担持させることができ、アルミニウム酸化物原料としては、たとえば硝酸アルミニウム、ハロゲン化アルミニウムなどの溶液を用いることができる。
【００２９】
このアルミニウム酸化物の担持は、ニッケル酸化物と同時に行ってもよく、あるいは前後して行ってもよいが、同時に行う方が経済的である。
アルミニウム酸化物は、アルミニウム換算で触媒全量中０.１〜２０重量％好ましくは０.３〜１５重量％の量で担持されていることが望ましい。
【００３０】
このようにして硫酸根−ニッケル担持アルミナ触媒に担持されたアルミニウム酸化物の形態は不明であるが、ニッケルの酸化状態を安定化させていると考えられる。
【００３１】
上記のような硫酸根−ニッケル担持アルミナ触媒は、ブテンの低重合反応に供する前に、不活性ガス中で加熱乾燥して用いることが好ましい。
本発明では、硫酸根−ニッケル担持アルミナ触媒は、必要に応じて反応に不活性な物質あるいは他の無機酸化物で希釈して使用することができ、あるいは他の成分を添加して使用することもできる。また硫酸根−ニッケル担持アルミナ触媒は、反応形式に応じて適宜粉末状であるいは成形して用いることができる。
【００３２】
上記のような硫酸根−ニッケル担持アルミナ触媒は、ブテンを極めて高活性で低重合させることができ、特に優れた選択性で２量化することができ、しかも側鎖が少なく低分岐度のオクテンを製造することができる。
【００３３】
このような硫酸根−ニッケル担持アルミナ触媒を用いて、後述するようにイソブテン含有量が３重量％以下であるブテン混合物を反応させると、分岐度１.２以下という極めて低分岐度で付加価値の高いオクテンを高収率（転化率）で製造することができる。
【００３４】
さらにニッケル酸化物とともにアルミニウム酸化物が担持された硫酸根−ニッケル担持アルミナ触媒は、低分岐度選択性により一層優れており、特に高温での低重合反応を優れた低分岐度選択性で行なうことができるので好ましい。
【００３５】
明確な理由は明らかではないが、本発明で用いられる触媒では、担体であるアルミナに硫酸根が担持されることによって、アルミナの表面Ａｌ原子に２座配位した硫酸イオンが生成し、非常に強い酸点が形成されており、これにより本発明に係るオレフィン低重合用触媒は高活性を示すと推測される。
【００３６】
なおこのように担体に硫酸基が硫酸根（硫酸イオン）として担持された硫酸根−ニッケル担持アルミナ触媒は、オレフィン低重合時に極めて高活性を示すのに対して、アルミナに金属硫酸塩が担持された従来公知の触媒（たとえば前記特公昭５０−３００４４号公報、特開昭４８−８５５０６号公報、特開昭６１−２２０７３８号公報に示されるような硫酸コバルト、硫酸マグネシウムまたはVIII族金属硫酸塩などの金属硫酸塩をアルミナ等に担持させた触媒、あるいはヨーロッパ特許２７２９７０Ａ１号公報に示されるようなアルミナにニッケルを担持した後、硫酸根を担持した触媒など）は、活性が低く、しかも低分岐度選択性が低いことは後述する実施例および比較例に示されており、すなわち本発明で用いられる触媒と、従来公知の触媒とでは、触媒の形態（構造）が異なっているため作用効果が異なることを示している。
【００３７】
ブテンの２量化反応
本発明では、上記のような硫酸根−ニッケル担持アルミナ触媒と、ブテン混合物とを０〜３００℃で接触させて低分岐度のオクテンを製造している。
２量化反応に供されるブテン混合物（Ｃ４留分）は、通常ブタンを含有しており、具体的にブテン混合物としては、たとえば石油精製時あるいはエチレン製造時に得られる低沸点留分中のＣ４留分を用いることができ、具体的にＦＣＣ装置で生成したオレフィン留分中のＣ４留分あるいはエチレンクラッカー装置、コーカー装置などで発生したオレフィン留分中のＣ４留分などを用いることができる。これらＣ４留分を組合わせて用いることもできる。
【００３８】
本発明では、重合反応に供されるブテン混合物は、イソブテン含有量は３重量％以下、好ましくは１重量％以下であり、ブテンとして実質的に直鎖状ブテンのみを含んでいる。上記Ｃ４留分中のイソブテン含量が高い場合には、イソブテンを予め重合などによって除去し、３重量％以下にすることが好ましい。
【００３９】
硫酸根−ニッケル担持アルミナ触媒と、ブテン混合物との接触反応は、回分方式、固定床式、流動床式などのいずれの反応形式で行ってもよい。
接触温度は、０〜３００℃であるが、好ましくは３０〜２００℃である。
接触は、加圧下で行い、５〜１００kg／cm2Gの条件下で行うことが望ましく、超臨界相又は液相条件下で行うことが好ましい。
接触時間は、通常、ＬＨＳＶ０.１〜５０ｈｒ-1程度、好ましくは０.１〜１５ｈｒ-1程度が適当である。
【００４０】
本発明によれば公知の触媒を用いた場合に比べて比較的低温で高いブテン転化率が得られる。しかも優れた選択性でブテンを２量化させることができる。具体的に、オクテン選択率は７０％以上であり、好ましくは７５％以上である。
本発明では、上記のようにして分岐度が１.２以下のオクテンを得ることができる。
【００４１】
なお本明細書において、分岐度は、脂肪族オレフィン構造の主鎖炭化水素から分岐した鎖状炭化水素基（メチル基、エチル基）の数を示し、たとえばブテンの２量体である炭素数８のオレフィンでは、n-オクテンは分岐度０、メチルヘプテンは分岐度１、ジメチルヘキセンは分岐度２、トリメチルペンテンは分岐度３となる。平均分岐度は、これら混合オレフィンの分岐度の平均値を意味する。
【００４２】
【発明の効果】
本発明の硫酸根−ニッケル担持アルミナ触媒を用いると、ブテンを高い選択性で２量化でき、低分岐度のオクテンを高収率で製造することができる。低分岐度のオクテンは、可塑剤原料などとして有用である。
【００４３】
【実施例】
次に本発明を実施例により具体的に説明するが、本発明はこれら実施例に限定されるものではない。
【００４４】
【実施例１】
触媒の調製
担体としてのアルミナ（γ−Ａｌ2Ｏ3；三菱化成（株）製市販品ＤＣ−２２８２）１００ｇに、硫酸（純度９６％以上試薬特級；和光純薬（株）製）を蒸留水で希釈した濃度１１.２ｇ／１００ｍＬの硫酸水溶液６６ｍＬを含浸させた。この硫酸水溶液含浸量は、アルミナの吸水率に相当する。
【００４５】
含浸後、１１０℃にて一夜乾燥した後、空気気流中５００℃で３時間焼成（第一次焼成）することにより硫酸根担持アルミナ（硫酸根含有量：Ｓ換算で２.３重量％）を得た。
【００４６】
一方、硝酸ニッケル（試薬特級；和光純薬（株）製）を蒸留水に溶解し、８３ｇ／１００ｍＬの硝酸ニッケル水溶液を調製した。
前記硫酸根担持アルミナ１００ｇに、この硝酸ニッケル水溶液６６ｍＬを含浸させ、１１０℃にて一夜乾燥した後、空気気流中、５００℃で３時間焼成（第二次焼成）して、硫酸根−Ｎｉ担持アルミナ触媒−ａを調製した。
【００４７】
この触媒−ａの全量中、
硫酸根担持量は、Ｓ換算で２.０重量％であり、
ＮｉＯ担持量は、Ｎｉ換算で１０重量％であり、
Ｎｉ／Ｓ原子比は、２.７である。
【００４８】
ブテンの２量化
内径１６ｍｍの等温型固定床高圧流通式反応管に、上記で得られた硫酸根−Ｎｉ担持アルミナ触媒−ａを６０ｍＬ充填し、表１に示す組成のブテン（ブタンを含む）混合物を供給して、反応圧力５０kg／cm2G、ＬＨＳＶ０.８ｈｒ-1の条件下、表２に示す反応温度でブテンを反応させた。
反応を開始して２４時間後の結果を表２に示す。
【００４９】
【表１】
0004198208.tif 000002
【００５０】
【実施例２】
実施例１において、硫酸根担持アルミナ（硫酸根含有量：Ｓ換算で２.３重量％）に、含浸させる硝酸ニッケル水溶液の濃度を変えた以外は、実施例１と同様にして、硫酸根−Ｎｉ担持アルミナ触媒−ｂを調製した。
【００５１】
この触媒−ｂの全量中、
硫酸根担持量は、Ｓ換算で２.２重量％であり、
ＮｉＯ担持量は、Ｎｉ換算で７重量％であり、
Ｎｉ／Ｓ原子比は、１.７である。
【００５２】
実施例１において、触媒−ａに代えて触媒−ｂを用いた以外は、実施例１と同様にしてブテンを反応させた。（反応温度は５０℃）
反応を開始して２４時間後の結果を表２に示す。
【００５３】
【比較例１】
実施例１において、アルミナに硫酸水溶液を含浸後、乾燥して得た硫酸根担持アルミナ（硫酸根含有量：Ｓ換算で２.３重量％）の第一次焼成を行わなずに、硝酸ニッケル水溶液を含浸後、乾燥して焼成した以外は実施例１と同様にして、Ｎｉを１０重量％の量で含有する硫酸根−Ｎｉ担持アルミナ触媒−Ｌを調製した。
【００５４】
この触媒−Ｌの全量中、
硫酸根担持量は、Ｓ換算で２.０重量％であり、
ＮｉＯ担持量は、Ｎｉ換算で１０重量％であり、
Ｎｉ／Ｓ原子比は、２.７である。
【００５５】
実施例１において、触媒−ａに代えて触媒−Ｌを用いた以外は、実施例１と同様にしてブテンを反応させた。（反応温度は５０℃）
反応を開始して２４時間後の結果を表２に示す。
【００５６】
【比較例２】
実施例１と同じアルミナ（γ−Ａｌ2Ｏ3）１００ｇに、試薬特級の硫酸ニッケルを蒸留水に溶かして調製した濃度４２ｇ／１００ｍＬの硫酸ニッケル水溶液を６６ｍＬ含浸し、１１０℃にて一夜乾燥し、空気気流中５００℃で３時間焼成した後、再度前記硫酸ニッケル水溶液６６ｍＬを含浸させ、同様にして乾燥し、焼成することにより硫酸ニッケル担持アルミナ触媒−Ｍを得た。
【００５７】
この触媒−Ｍの全量中、
硫酸ニッケルとしてのイオウ担持量は、Ｓ換算で５.０重量％であり、
Ｎｉ担持量は、１０重量％であり、
Ｎｉ／Ｓ原子比は、１.１である。
【００５８】
実施例１において、触媒−ａに代えて触媒−Ｍを用いた以外は、実施例１と同様にしてブテンを反応させた。（反応温度は５０℃）
反応を開始して２４時間後の結果を表２に示す。
【００５９】
【比較例３】
実施例１と同じアルミナ（γ−Ａｌ2Ｏ3）１００ｇに、硫酸ニッケル１５.９ｇおよび硝酸ニッケル２４.７ｇ／１００ｍＬの混合水溶液を６６ｍＬを含浸させ、１１０℃にて一夜乾燥し、空気気流中５００℃で３時間焼成した後、再度前記混合水溶液６６ｍＬを含浸させ、同様にして乾燥し、焼成することにより、硫酸ニッケル担持アルミナ触媒−Ｎを調製した。
【００６０】
この触媒−Ｎの全量中、
硫酸ニッケルとしてのイオウ担持量は、Ｓ換算で２.０重量％であり、
Ｎｉ担持量は、１０重量％であり、
Ｎｉ／Ｓ原子比は、１.１である。
【００６１】
実施例１において、触媒−ａに代えて触媒−Ｎを用いた以外は、実施例１と同様にしてブテンを反応させた。（反応温度は５０℃）
反応を開始して２４時間後の結果を表２に示す。
【００６２】
【比較例４】
実施例１と同じアルミナ（γ−Ａｌ2Ｏ3）１００ｇに、８８ｇ／１００ｍＬの硝酸ニッケル水溶液を６６ｍＬを含浸させ、１１０℃にて一夜乾燥し、空気気流中５００℃で３時間焼成してＮｉＯ担持アルミナ担体を得た。このＮｉＯ担持アルミナ担体１００ｇに１０.１ｇ／１００ｍＬの硫酸水溶液６６ｍＬを含浸させ、乾燥、焼成することにより硫酸根−ニッケル担持アルミナ触媒−Ｏを調製した。
【００６３】
この触媒−Ｏの全量中、
硫酸根担持量は、Ｓ換算で２.０重量％であり、
ＮｉＯ担持量は、Ｎｉ換算で１０重量％であり、
Ｎｉ／Ｓ原子比は、２.７である。
【００６４】
実施例１において、触媒−ａに代えて触媒−Ｏを用いた以外は、実施例１と同様にしてブテンを反応させた。（反応温度は５０℃）
反応を開始して２４時間後の結果を表２に示す。
【００６５】
【比較例５】
実施例１において調製した硫酸根担持アルミナ（硫酸根含有量：Ｓ換算で２.３重量％）に、塩化白金酸水溶液を含浸し、１１０℃にて一夜乾燥し、空気気流中５００℃で３時間焼成して硫酸根−Ｐｔ担持アルミナ触媒−Ｐを調製した。
【００６６】
この触媒−Ｐの全量中、硫酸根担持量は、Ｓ換算で２.３重量％であり、
Ｐｔ担持量は、１重量％である。
実施例１において、触媒−ａに代えて触媒−Ｐを用いた以外は、実施例１と同様にしてブテンを反応させた。（反応温度は５０℃）
反応を開始して２４時間後の結果を表２に示す。
【００６７】
【実施例３】
実施例１において、硫酸根担持アルミナ（硫酸根含有量：Ｓ換算で２.３重量％）に、硝酸ニッケルと硝酸アルミニウムの混合水溶液を含浸させ、１１０℃にて一夜乾燥した後、５００℃で３時間焼成（第二次焼成）して、硫酸根−Ｎｉ・Ａｌ担持アルミナ触媒−ｃを調製した。
【００６８】
この触媒−ｃの全量中、
硫酸根担持量は、Ｓ換算で１.８重量％であり、
ＮｉＯ担持量は、Ｎｉ換算で８重量％であり、
Ｎｉ／Ｓ原子比は、２.４であり、
アルミニウム酸化物担持量は、Ａｌ換算で３重量％である。
【００６９】
実施例１において、触媒−ａに代えて触媒−ｃを用いた以外は、表に示す温度で実施例１と同様にしてブテンを反応させた。
反応を開始して２４時間後の結果を表２に示す。
【００７０】
【表２】
0004198208.tif 000003